(57)【要約】【課題】  皺やひび割れが生じることがなく、また、金属蒸着層が「うねる」ことがない平滑で美麗な金属光沢を有する金属蒸着紙およびその製造方法を提供することである。【解決手段】  剥離層兼印刷用プライマー層、金属蒸着層、接着剤層、坪量が３０〜１００ｇ／ｍ2の第１紙基材層が順に設けられた金属蒸着紙において、前記接着剤層がエマルジョン型接着剤で形成されていることを特徴とする金属蒸着紙であり、また、前記第１紙基材層の表出面に熱可塑性樹脂層を介して坪量が１５０〜３５０ｇ／ｍ2の第２紙基材層が設けられていることを特徴とする金属蒸着紙。【選択図】        図１
2006027244.tif 000002
【特許請求の範囲】
【請求項１】
剥離層兼印刷用プライマー層、金属蒸着層、接着剤層、坪量が３０〜１００ｇ／ｍ2の第１紙基材層が順に設けられた金属蒸着紙において、前記接着剤層がエマルジョン型接着剤で形成されていることを特徴とする金属蒸着紙。
【請求項２】
前記第１紙基材層の表出面に熱可塑性樹脂層を介して坪量が１５０〜３５０ｇ／ｍ2の第２紙基材層が設けられていることを特徴とする請求項１記載の金属蒸着紙。
【請求項３】
前記第１紙基材層が上質紙、純白ロール紙、コート紙のいずれかであることを特徴とする請求項１、２のいずれかに記載の金属蒸着紙。
【請求項４】
前記第２紙基材層がコートないしノーコートのボール紙、クラフト紙、カード紙のいずれかであることを特徴とする請求項２記載の金属蒸着紙。
【請求項５】
基材フィルムの一方の面に剥離層兼印刷用プライマー層を形成する工程と、少なくとも前記剥離層兼印刷用プライマー層面に金属蒸着層を形成する工程と、少なくとも前記金属蒸着層面にエマルジョン型接着剤を塗布すると共に前記エマルジョン型接着剤塗布面に坪量が３０〜１００ｇ／ｍ2の第１紙基材層を被着して後に乾燥する工程と、前記基材フィルムを剥離する工程とからなることを特徴とする金属蒸着紙の製造方法。
【請求項６】
基材フィルムの一方の面に剥離層兼印刷用プライマー層を形成する工程と、少なくとも前記剥離層兼印刷用プライマー層面に金属蒸着層を形成する工程と、少なくとも前記金属蒸着層面にエマルジョン型接着剤を塗布すると共に前記エマルジョン型接着剤塗布面に坪量が３０〜１００ｇ／ｍ2の第１紙基材層を被着して後に乾燥する工程と、前記基材フィルムを剥離する工程と、前記第１紙基材層の表出面に熱可塑性樹脂層を介して坪量が１５０〜３５０ｇ／ｍ2の第２紙基材層を被着する工程とからなることを特徴とする金属蒸着紙の製造方法。
【請求項７】
前記第１紙基材層が上質紙、純白ロール紙、コート紙のいずれかであることを特徴とする請求項５、６のいずれかに記載の金属蒸着紙の製造方法。
【請求項８】
前記第２紙基材層がコートないしノーコートのボール紙、クラフト紙、カード紙のいずれかであることを特徴とする請求項６記載の金属蒸着紙の製造方法。
【発明の詳細な説明】
【技術分野】
【０００１】
本発明は、金属蒸着紙に関し、さらに詳しくは、金属蒸着層を紙基材に転写することにより製造された金属蒸着紙およびその製造方法に関するものである。
【背景技術】
【０００２】
従来から、高級感や訴求効果に優れるなどの理由から金属光沢紙がラベル、包装袋、あるいは、紙箱等に広く用いられている。従来は前記金属光沢層を金属箔を用いることにより表現していたが、省資源や紙の再資源化、あるいは、コスト低減などの理由から、近年は金属蒸着層を用いて表現するように置き換わってきている。
【０００３】
金属蒸着紙の製造方法としては、紙基体上に接着剤層を介して金属蒸着層を設ける方法（以下、ダイレクト法と呼称する）と、平滑な表面を有する合成樹脂製フィルム上に剥離剤層を介して金属蒸着層を設け、該金属蒸着層面に接着剤層を塗布すると共に紙基体と貼合して後に前記合成樹脂製フィルムを剥離する方法（以下、転写法と呼称する）とが一般的であるが、ダイレクト法に用いる紙基材は、表面平滑性に優れるアート紙やコート紙、キャストコート紙等を用いることにより金属光沢性に優れるものとすることができる反面、コストが高いという問題があり、表面平滑性がアート紙やコート紙、キャストコート紙等より劣る紙質からなる紙基材では、十分な金属光沢性が発現しないという問題があり、さらには、ダイレクト法では厚紙への直接蒸着が困難であるという問題がある。
【０００４】
また、転写法に用いる紙基材は、アート紙やコート紙、キャストコート紙等の表面平滑性に優れたものが当然のこと好ましいものであるが、上質紙、純白ロール紙等も用いることができ、転写法で製造された金属蒸着紙は、ダイレクト法に比べて平滑で、表面光沢性に優れるものとすることができ、さらには、厚紙に対しても適用することができる製造方法である（たとえば、特許文献１参照）。
【０００５】
特許文献１の発明は、紙基材等の被印刷物と基材シート上に形成された金属蒸着層とを接着剤層を介して貼合した金属蒸着転写印刷シートから基材シートを剥離することにより得られる金属蒸着層を有する紙シートであるが、接着剤層を形成する接着剤としては接着強度が求められるために、ドライラミネート用の加熱硬化型接着剤または電子線や紫外線の照射により硬化する光硬化型接着剤が用いられる。
【０００６】
しかしながら、上記した加熱硬化型接着剤または光硬化型接着剤は、硬化する時の樹脂の収縮応力が大きく金属蒸着層に皺やひび割れが生じるために美麗な金属光沢面を得られないという問題や紙基材面のミクロな凹凸は接着剤で隠蔽されるが、紙基材面のマクロな凹凸（うねり）はマクロな凹凸（うねり）通りに接着剤層が形成されると共に金属蒸着層もこれに追従して「うねる」ために、全面に亘って平滑性に優れた金属光沢が得られないという問題がある。
【特許文献１】特開平８−９９４５５号公報
【発明の開示】
【発明が解決しようとする課題】
【０００７】
そこで本発明は、皺やひび割れが生じることがなく、また、金属蒸着層が「うねる」ことがない平滑で美麗な金属光沢を有する金属蒸着紙およびその製造方法を提供することである。
【課題を解決するための手段】
【０００８】
本発明者は、上記課題を達成するために、請求項１記載の本発明は、剥離層兼印刷用プライマー層、金属蒸着層、接着剤層、坪量が３０〜１００ｇ／ｍ2の第１紙基材層が順に設けられた金属蒸着紙において、前記接着剤層がエマルジョン型接着剤で形成されていることを特徴とするものである。
【０００９】
また、請求項２記載の本発明は、請求項１記載の金属蒸着紙において、前記第１紙基材層の表出面に熱可塑性樹脂層を介して坪量が１５０〜３５０ｇ／ｍ2の第２紙基材層が設けられていることを特徴とするものである。
【００１０】
請求項１、２のいずれかに記載の構成とすることにより、乾燥する時の接着剤層の樹脂の収縮応力が小さいために金属蒸着層に皺やひび割れを生じることがなく、また、ウエット状態で金属蒸着層と第１紙基材層とが積層されるために接着剤の流動性が高く、紙基材面のミクロな凹凸は元よりマクロな凹凸（うねり）も接着剤層が吸収するために金属蒸着層に「うねり」が生じることがなく、平滑性や金属光沢性に優れる坪量の小さい金属蒸着紙あるいは厚紙の金属蒸着紙を得ることができる。
【００１１】
また、請求項３記載の本発明は、請求項１、２のいずれかに記載の金属蒸着紙において、前記第１紙基材層が上質紙、純白ロール紙、コート紙のいずれかであることを特徴とするものである。
【００１２】
また、請求項４記載の本発明は、請求項２記載の金属蒸着紙において、前記第２紙基材層がコートないしノーコートのボール紙、クラフト紙、カード紙のいずれかであることを特徴とするものである。
【００１３】
また、請求項５記載の本発明の金属蒸着紙の製造方法は、基材フィルムの一方の面に剥離層兼印刷用プライマー層を形成する工程と、少なくとも前記剥離層兼印刷用プライマー層面に金属蒸着層を形成する工程と、少なくとも前記金属蒸着層面にエマルジョン型接着剤を塗布すると共に前記エマルジョン型接着剤塗布面に坪量が３０〜１００ｇ／ｍ2の第１紙基材層を被着して後に乾燥する工程と、前記基材フィルムを剥離する工程とからなることを特徴とするものである。このような製造方法を採ることにより、硬化時間が不要であると共に電子線や紫外線の照射装置も不要であり、短いリードタイムで、かつ、安価なコストで生産性よく紙基材の坪量の小さい金属蒸着紙を製造することができる。
【００１４】
また、請求項６記載の本発明の金属蒸着紙の製造方法は、基材フィルムの一方の面に剥離層兼印刷用プライマー層を形成する工程と、少なくとも前記剥離層兼印刷用プライマー層面に金属蒸着層を形成する工程と、少なくとも前記金属蒸着層面にエマルジョン型接着剤を塗布すると共に前記エマルジョン型接着剤塗布面に坪量が３０〜１００ｇ／ｍ2の第１紙基材層を被着して後に乾燥する工程と、前記基材フィルムを剥離する工程と、前記第１紙基材層の表出面に熱可塑性樹脂層を介して坪量が１５０〜３５０ｇ／ｍ2の第２紙基材層を被着する工程とからなることを特徴とするものである。このような製造方法を採ることにより、硬化時間が不要であると共に電子線や紫外線の照射装置も不要であり、短いリードタイムで、かつ、安価なコストで生産性よく厚紙の金属蒸着紙を製造することができる。
【００１５】
また、請求項７記載の本発明は、請求項５、６のいずれかに記載の金属蒸着紙の製造方法において、前記第１紙基材層が上質紙、純白ロール紙、コート紙のいずれかであることを特徴とするものである。
【００１６】
また、請求項８記載の本発明は、請求項６記載の金属蒸着紙の製造方法において、前記第２紙基材層がコートないしノーコートのボール紙、クラフト紙、カード紙のいずれかであることを特徴とするものである。
【発明の効果】
【００１７】
本発明の金属蒸着紙は、金属蒸着層と第１紙基材層との間を、エマルジョン型接着剤で形成したことにより、金属蒸着層に皺やひび割れを生じることがなく、また、金属蒸着層に「うねり」が生じることがないので、平滑性に優れ、金属光沢性に優れるという効果を奏するものである。また、本発明の金属蒸着紙の製造方法は、基材フィルムの一方の面に剥離層兼印刷用プライマー層を形成する工程と、少なくとも前記剥離層兼印刷用プライマー層面に金属蒸着層を形成する工程と、少なくとも前記金属蒸着層面にエマルジョン型接着剤を塗布すると共に前記エマルジョン型接着剤塗布面に坪量が３０〜１００ｇ／ｍ2の第１紙基材層を被着して後に乾燥する工程と、前記基材フィルムを剥離する工程とからなるために硬化時間が不要であると共に電子線や紫外線の照射装置も不要であり、短いリードタイムで、かつ、安価なコストで生産性よく坪量の小さい紙基材からなる金属蒸着紙を製造することができ、また、基材フィルムの一方の面に剥離層兼印刷用プライマー層を形成する工程と、少なくとも前記剥離層兼印刷用プライマー層面に金属蒸着層を形成する工程と、少なくとも前記金属蒸着層面にエマルジョン型接着剤を塗布すると共に前記エマルジョン型接着剤塗布面に第１紙基材層を被着して後に乾燥する工程と、前記基材フィルムを剥離する工程と、前記前記第１紙基材層の表出面に熱可塑性樹脂層を介して坪量が１５０〜３５０ｇ／ｍ2の第２紙基材層を被着する工程とからなるために硬化時間が不要であると共に電子線や紫外線の照射装置も不要であり、短いリードタイムで、かつ、安価なコストで生産性よく厚紙の金属蒸着紙を製造することができるという優れた効果を奏するものである。
【発明を実施するための最良の形態】
【００１８】
上記の本発明について、図面等を用いて以下に詳述する。
図１は本発明にかかる金属蒸着紙の第１実施形態を図解的に示す層構成図、図２は本発明にかかる金属蒸着紙の第２実施形態を図解的に示す層構成図、図３は本発明の金属蒸着紙を製造する際に使用する転写フィルムの一実施例を図解的に示す層構成図であり、図中の１，１’は金属蒸着紙、２は転写フィルム、１０は基材フィルム、１１は剥離層兼印刷用プライマー層、１２は金属蒸着層、１３は接着剤層、１４は第１紙基材層、１５は熱可塑性樹脂層、１６は第２紙基材層をそれぞれ示す。
【００１９】
図１は本発明にかかる金属蒸着紙の第１実施形態を示す層構成図、図３は本発明の金属蒸着紙を製造する際に使用する転写フィルムの一実施例を図解的に示す層構成図であって、金属蒸着紙１は剥離層兼印刷用プライマー層１１、金属蒸着層１２、接着剤層１３、第１紙基材層１４が順に設けられた層構成からなるものである。前記金属蒸着紙１の製造方法としては、まず、基材フィルム１０の一方の面にグラビア印刷法、ロールコート法、エアナイフコート法等の周知の各種塗布方法で剥離層兼印刷用プライマー層１１を形成し、次に前記剥離層兼印刷用プライマー層１１面に周知の真空蒸着法により金属を蒸着することにより金属蒸着層１２を形成した図３に示す転写フィルム２を製造する。その後に、前記転写フィルム２の前記金属蒸着層１２面にエマルジョン型接着剤を塗布（乾燥後に接着剤層１３となる）し、該塗布面に第１紙基材層１４をウエットラミネーション法で被着して乾燥して後に前記基材フィルム２を剥離することにより得ることができる。
【００２０】
前記基材フィルム１０としては、ポリエステルフィルム、ポリプロピレンフィルム、ポリアミドフィルム、ポリビニルアルコール等の延伸フィルムやセロハンが加工時の寸法安定性から適当である。前記基材フィルム１０の厚さとしては、適宜選択して用いればよいが、概ね９〜２５μｍである。
【００２１】
また、前記剥離層兼印刷用プライマー層１１としては、前記基材フィルム１０の材質、あるいは、後工程で前記剥離層兼印刷用プライマー層１１面に印刷等の加工が施されるために後加工適性を考慮して適宜選択して用いればよいのであって、前記剥離層兼印刷用プライマー層１１を形成する樹脂としては、たとえば、塩化ビニル−酢酸ビニル共重合体、ブチラール樹脂、可塑化したニトロセルロース、ポリアミド樹脂、ポリウレタン樹脂、ポリエステル樹脂、アクリル樹脂等を挙げることができ、塗布量としては乾燥後に概ね０．５〜２．０ｇ／ｍ2となるように塗布すればよいものである。
【００２２】
また、前記金属蒸着層１２としては、求められる色や光沢、あるいは、コストを考慮して用いればよいのであって、たとえば、アルミニウム、銀、金、銅、ニッケル、錫等の金属、および、これらの金属の合金から適宜選択して用いることができるが、コストと外観を考慮するとアルミニウムが適当である。蒸着層の形成方法及び膜厚としては、通常の真空蒸着法により１００〜１０００Å、好ましくは３００〜８００Åの膜厚に形成すればよいものである。
【００２３】
また、前記接着剤層１３としては、少なくとも水素イオン指数、いわゆる、ＰＨ（ペーハー）が５〜９のエマルジョン型接着剤を用いてウエットラミネーション法で形成する。この第１の理由としては、熱や光硬化型接着剤を用いると硬化する時の接着剤を構成する樹脂の収縮応力が大きく金属蒸着層に部分的に皺やひび割れが生じるが、エマルジョン型接着剤においては、乾燥固化するときの接着剤を構成する樹脂の収縮応力が小さいために皺やひび割れが生じないためである。また、第２の理由としては、熱硬化型接着剤は硬化時間が必要であり、製造リードタイムが長くなる、また、光硬化型接着剤は電子線や紫外線の照射装置が必要となり、それなりの装備を設備に搭載する必要があるからである。エマルジョン型接着剤としては、特に限定するものではないが、スチレン・アクリル系、ブチラール系、酢酸ビニル系、エチレン・酢酸ビニル系が適当であり、耐熱性に優れる点からスチレン・アクリル系が好ましい。また、エマルジョン型接着剤の水素イオン指数は８（中性）が最も好ましいものであるが、５〜９のものであれば、アルミニウムに代表されるような酸やアルカリで消失しやすい金属蒸着層においても消失することを防止することができる。なお、前記接着剤層１３の乾燥後の塗布量としては、概ね３．０〜６．０ｇ／ｍ2が適当である。
【００２４】
また、前記第１紙基材層１４としては、前記金属蒸着層１２面にエマルジョン型接着剤を塗布してウエットラミネーション法で前記第１紙基材層１４を被着すると共に乾燥してエマルジョン型接着剤を固化させるために、前記第１紙基材層１４を通してエマルジョン型接着剤中の水分を逃がす必要があり、被着時の接着剤の裏抜けや生産性を考慮すると、坪量が３０〜１００ｇ／ｍ2、好ましくは坪量が５０〜８５ｇ／ｍ2の上質紙、純白ロール紙、コート紙等である。また、コート紙としては、片艶晒しクラフト紙、Ａ２コート紙、Ａ３コート紙、片アート紙、キャストコートを挙げることができる。
【００２５】
図２は本発明にかかる金属蒸着紙の第２実施形態を図解的に示す層構成図であって、金属蒸着紙１’は図１に示す第１実施形態の金属蒸着紙１の前記第１紙基材層１４の表出面に熱可塑性樹脂層１５を介して第２紙基材層１６を設けたものであって、これ以外は図１に示す金属蒸着紙１と同じである。このように構成することにより、前記第１基材層１４が前記第２紙基材層１６を積層する際の熱や圧力等に対して前記金属蒸着層１２を保護する働きをするために、前記金属蒸着層１２への影響を最小限に留めることができ、前記金属蒸着紙１と同様に皺やひび割れを生じることがなく、また、「うねり」が生じることがない平滑性や金属光沢性に優れる美麗な金属蒸着層を有する厚紙の金属蒸着紙を効率よく得ることができる。
【００２６】
前記熱可塑性樹脂層１５としては、Ｔダイ押出機で加熱溶融押し出し可能な樹脂であれば特に限定するものではないが、加工適性やコスト等を考慮すると、低密度ポリエチレンが適当であり、その厚さとしては１５〜３０μｍが適当である。また、前記第２紙基材層１６としては、コートないしノンコートのボール紙、クラフト紙、カード紙等が適当であり、その坪量としては１５０〜３５０ｇ／ｍ2が適当である。
【００２７】
また、図示はしないが、必要に応じて前記剥離層兼印刷用プライマー層１１と前記金属蒸着層１２との間にパターン状あるいは全面に透明性を有する顔料や染料を混練したインキで透明性を有するベタ印刷層を設けてもよいものである。このように構成することにより、着色された金属蒸着紙とすることができる。このベタ印刷層を形成する樹脂としては、上記した前記剥離層兼印刷用プライマー層１１を形成する樹脂と同じものを適宜用いることができ、前記ベタ印刷層の形成方法としては、パターン状の場合はグラビア印刷法、フレキソ印刷法等の周知の方法で形成すればよく、また、全面の場合は、グラビア印刷法、フレキソ印刷法、あるいは、ロールコート法、エアナイフコート法等の周知の方法で形成すればよいものである。
【００２８】
次に、本発明について、以下に実施例を挙げてさらに詳しく説明する。
【実施例１】
【００２９】
１２μｍ厚さの表面未処理の２軸延伸ポリエチレンテレフタレートフィルム（以下、ＰＥＴフィルムと呼称する）の一方の面にアクリル系樹脂からなるプライマー液〔（株）昭和インク工業所製：ＶＭプライマー（商品名）〕をグラビア印刷法で印刷して乾燥後の塗布量が１．０ｇ／ｍ2となるように剥離層兼印刷用プライマー層を設け、その後に、該剥離層兼印刷用プライマー層上に４００Å膜厚のアルミ蒸着層を設けた転写フィルムを作製した。次に、前記転写フィルムの前記アルミ蒸着層面にスチレン・アクリル系エマルジョン接着剤〔サイデン化学（株）製：ＲＣ１５００（商品名）〕を乾燥後に４．０ｇ／ｍ2となるように塗布すると同時に７９．１ｇ／ｍ2の片アート紙〔王子製紙（株）製：金藤片面アート紙（Ｌ）（商品名）〕をコート面が接着剤側に位置するようにウエットラミネーション法で貼合した後に、直ちに１２μｍ厚さのＰＥＴフィルムを剥離して本発明の金属蒸着紙を得た。この金属蒸着紙は、皺やひび割れがなく、また、「うねり」のない平滑性や金属光沢性に優れた美麗な金属蒸着層を備えたものであった。また、この金属蒸着紙の製造は、上記した一連の工程を時間のずれなくほぼ連続的に製造することができ、製造における時間的な滞留がないという優れた効果を奏する（リードタイムが短い）。
【実施例２】
【００３０】
実施例１で作製した金属蒸着紙の紙面に２０μｍ厚さとなるように低密度ポリエチレンを加熱溶融押出して、２６０ｇ／ｍ2の厚紙〔三菱製紙（株）製：パールＤＸ（商品名）〕をサンドイッチラミネーション法で貼合して本発明の厚紙仕様の金属蒸着紙を得た。この金属蒸着紙は、片アート紙が熱と圧等の貼合時の影響を最小限に抑える働きをするために、実施例１の金属蒸着紙と同様な金属蒸着層を有するものとすることができ、また、実施例と同様に、製造における時間的な滞留がないという優れた効果を奏する（リードタイムが短い）。
【図面の簡単な説明】
【００３１】
【図１】本発明にかかる金属蒸着紙の第１実施形態を図解的に示す層構成図である。
【図２】本発明にかかる金属蒸着紙の第２実施形態を図解的に示す層構成図である。
【図３】本発明の金属蒸着紙を製造する際に使用する転写フィルムの一実施例を図解的に示す層構成図である。
【符号の説明】
【００３２】
１，１’                                金属蒸着紙
２                                      転写フィルム
１０                                    基材フィルム
１１                                    剥離層兼印刷用プライマー層
１２                                    金属蒸着層
１３                                    接着剤層
１４                                    第１紙基材層
１５                                    熱可塑性樹脂層
１６                                    第２紙基材層
【図１】
2006027244.tif 000003
【図２】
2006027244.tif 000004
【図３】
2006027244.tif 000005